(57)【要約】    少なくとも以下の成分を含む組成物であって、Ａ）エチレン系ポリマー、Ｂ）エチレンおよび本明細書に記載の構造ａ〜ｄから選択される少なくとも１つの架橋環状オレフィン、または構造ａ〜ｄの任意の組み合わせを含むシクロオレフィインターポリマーを重合形態で含む組成物であり、成分Ａは、組成物の重量に基づいて、≧５０重量％の量で存在し、成分Ｂは、成分ＡとＢとの合計重量に基づいて、５〜１２重量％の量で存在する、組成物。  【選択図】図１【特許請求の範囲】
【請求項１】
少なくとも以下の成分を含む組成物であって、
Ａ）エチレン系ポリマー、
Ｂ）エチレンと以下から選択される少なくとも１つの架橋環状オレフィンとを重合形態で含むシクロオレフィンインターポリマー、
ａ）
【化１】
2020531638.tif 000041
構造ａであって、Ｒ１およびＲ２が、それぞれ独立して、水素、アルキル基から選択される、構造ａ、
ｂ）
【化２】
2020531638.tif 000042
構造ｂであって、Ｒ３およびＲ４が、それぞれ独立して、水素、アルキル基から選択される、構造ｂ、
ｃ）
【化３】
2020531638.tif 000043
構造ｃであって、Ｒ５およびＲ６が、それぞれ独立して、水素、アルキル基から選択される、構造ｃ、
ｄ）
【化４】
2020531638.tif 000044
構造ｄであって、Ｒ７およびＲ８が、それぞれ独立して、水素、アルキル基から選択される、構造ｄ、
ｅ）またはａ）〜ｄ）の任意の組み合わせ、
成分Ａが、前記組成物の重量に基づいて、≧５０重量％の量で存在し、成分Ｂが、前記成分ＡとＢとの合計重量に基づいて、５〜１２重量％の量で存在する、組成物。
【請求項２】
前記成分Ｂのシクロオレフィンインターポリマーが、６０℃〜９０℃のＴｇを有する、請求項１に記載の組成物。
【請求項３】
前記成分Ａのエチレン系ポリマーが、８０℃〜９５℃のＴｍを有する、請求項１に記載の組成物。
【請求項４】
前記成分Ａのエチレン系ポリマーが、≦０．９００ｇ／ｃｃの密度を有する、請求項１に記載の組成物。
【請求項５】
前記成分Ａと成分Ｂとの重量比が、４．０〜２０．０である、請求項１〜４のいずれか一項に記載の組成物。
【請求項６】
前記成分Ａのエチレン系ポリマーが、エチレン／α−オレフィンコポリマーである、請求項１〜５のいずれか一項に記載の組成物。
【請求項７】
前記シクロオレフィンインターポリマーが、エチレン／架橋環状オレフィンコポリマーである、請求項１〜６のいずれか一項に記載の組成物。
【請求項８】
≧８０重量％の成分Ａ、≧９重量％の成分Ｂ、および≧５重量％の添加剤を含む前記組成物である、請求項１〜７のいずれか一項に記載の組成物。
【請求項９】
請求項１〜８のいずれか一項に記載の組成物から形成された少なくとも１つの層を含むフィルム。
【請求項１０】
前記フィルムが、この組成物の重量に基づいて、１〜１２重量％のエチレン／架橋環状オレフィンインターポリマーを含む組成物から形成された少なくとも１つの追加層を含む、請求項９に記載のフィルム。
【請求項１１】
請求項１〜８のいずれか一項に記載の組成物から形成された少なくとも１つの成分を含む物品。
【発明の詳細な説明】
【技術分野】
【０００１】
関連出願の相互参照
本出願は、２０１７年８月２３日に出願された米国仮特許出願第６２／５４９，１４７号の利益を主張する。
【背景技術】
【０００２】
ラップまたは袋を形成するために使用でき、封入された材料の混合中に封入された材料（例えば、ポリマーペレット）から剥がす必要のないフィルムを形成するために使用できる組成物が必要とされている。その結果、フィルムは、混合プロセス中に組み込まれ、分散される。フィルムは、工業規模の袋詰めラインで適切に使用するために十分な剛性およびヒートシール強度も備えている必要がある。
【０００３】
ポリマー組成物および／またはフィルムは、以下の参考文献に記載されている。ＷＯ２００３／０９７３５５、ＷＯ２０１１／１２９８６９、ＷＯ２０１５／００４３１１、ＷＯ２００８／１３７２８５、ＥＰ１５２５０９２Ａ１、ＥＰ３０１６８６５Ａ１、ＥＰ２７４４６４８Ａ１、ＥＰ７１７７５９Ａ１、ＵＳ２００６／００５７４１、ＵＳ２０１４／０３０８４６６、ＵＳ２０１４／０３６３６００、ＵＳ２０１４／０１７０７４２、ＵＳ２０１４／０１７０３７９、ＵＳ２０１５／０３３６６５２、ＵＳ２０１５／０２８２９７８、ＵＳ２０１６／０３０３８３３、ＵＳ２０１６／０１３６９３４、ＵＳ２０１６／０２４４２２９、ＵＳ４９１８１３３、ＵＳ６０９０８８８、ＵＳ６９８４４４２、ＵＳ７２８８３１６、ＵＳ８６６３８１０、ＵＳ９０５０２４３、ＵＳ９４５２５９３、ＣＮ１０４９４３３０９Ａ（要約）、ＫＲ２０００／０５７３８２Ａ（要約）、ＣＡ２２６９６７２Ａ、ＣＡ２４１０４８３Ｃ、ＣＡ２１７００４２Ａ１およびＪＰ２００１／５０５６１０Ａ（要約）。しかし、上記のように、良好な剛性および流動性を有し、封入材料を混合する際に封入材料から剥がす必要のないラップまたは袋に使用できるフィルムに使用する組成物が必要とされている。これらの必要性は、以下の発明によって満たされた。
【発明の概要】
【０００４】
少なくとも以下の成分を含む組成物であって、
Ａ）エチレン系ポリマー、
Ｂ）エチレンと以下から選択される少なくとも１つの架橋環状オレフィンとを重合形態で含むシクロオレフィンインターポリマーであって、
ａ）
【化１】
2020531638.tif 000002
構造ａであって、Ｒ１およびＲ２が、それぞれ独立して、水素、アルキル基から選択される、構造ａか、
ｂ）
【化２】
2020531638.tif 000003
構造ｂであって、Ｒ３およびＲ４が、それぞれ独立して、水素、アルキル基から選択される、構造ｂか、
ｃ）
【化３】
2020531638.tif 000004
構造ｃであって、Ｒ５およびＲ６が、それぞれ独立して、水素、アルキル基から選択される、構造ｃか、
ｄ）
【化４】
2020531638.tif 000005
構造ｄであって、Ｒ７およびＲ８が、それぞれ独立して、水素、アルキル基から選択される、構造ｄか、
ｅ）またはａ）〜ｄ）の任意の組み合わせか、を含む、インターポリマーであり、
成分Ａは、組成物の重量に基づいて、≧５０重量％の量で存在し、成分Ｂは、成分ＡとＢとの合計重量に基づいて、５〜１２重量％の量で存在する、組成物。
【図面の簡単な説明】
【０００５】
【図１】７０℃〜１００℃の範囲で材料が転移するＥＶＡ、ＰＯＥ、および高剛性ポリマー（ＣＯＣ）のＤＳＣプロファイルを示す。
【図２】記載の組成物の「Ｖ０．１（溶融粘度）対ＣＯＣ重量％」プロファイルを表す。
【図３】記載の組成物のＶ０．１値を表す棒グラフである。
【図４】記載のポリマーおよび組成物の「Ｅｃ対Ｔｃ（ピーク）」プロファイルを表す。
【図５】記載の実施例の「Ｅ１対Ｔｍ」プロファイルを表す。
【図６】記載の実施例の「融解終了時のＥ２対Ｔｃ開始」プロファイルを表す。
【発明を実施するための形態】
【０００６】
融解温度、剛性、およびシール強度の最適バランスを有するフィルムを形成するために使用できる組成物が判明した。そのようなフィルムは、ＥＰＤＭペレットなどのポリマー材料用のラップまたは袋を形成するために使用でき、そのようなフィルムは、封入されたポリマーから剥がす必要はない。そのようなフィルムは低い融解温度を有し、封入されたポリマーの混合プロセス中に組み込まれ、分散される。これらのフィルムは、工業規模の袋詰めラインで適切に使用するために十分な剛性およびヒートシール強度も備える。
【０００７】
上述のように、少なくとも以下の成分を含む組成物が提供される。
Ａ）エチレン系ポリマー、
Ｂ）エチレンと以下から選択される少なくとも１つの架橋環状オレフィンとを重合形態で含むシクロオレフィンインターポリマーであって、
ａ）
【化５】
2020531638.tif 000006
構造ａであって、Ｒ１およびＲ２が、それぞれ独立して、水素、アルキル基（直鎖または分岐または環状）から選択され、さらにＲ１およびＲ２は、それぞれ独立して、水素もしくはＣ１〜Ｃ６のアルキル基、または水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される、構造ａか、
ｂ）
【化６】
2020531638.tif 000007
構造ｂであって、Ｒ３およびＲ４が、それぞれ独立して、水素、アルキル基（直鎖または分岐または環状）から選択され、さらにＲ３およびＲ４は、それぞれ独立して、水素もしくはＣ１〜Ｃ６のアルキル基、または水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される、構造ｂか、
ｃ）
【化７】
2020531638.tif 000008
構造ｃであって、Ｒ５およびＲ６が、それぞれ独立して、水素、アルキル基（直鎖または分岐または環状）から選択され、さらにＲ５およびＲ６は、それぞれ独立して、水素もしくはＣ１〜Ｃ６のアルキル基、または水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される、構造ｃか、
ｄ）
【化８】
2020531638.tif 000009
構造ｄであって、Ｒ７およびＲ８が、それぞれ独立して、水素、アルキル基（直鎖または分岐または環状）から選択され、さらにＲ７およびＲ８は、それぞれ独立して、水素もしくはＣ１〜Ｃ６のアルキル基、または水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される、構造ｄか、
ｅ）またはａ）〜ｄ）の任意の組み合わせか、を含む、インターポリマーであり、
成分Ａは、組成物の重量に基づいて、≧５０重量％の量で存在し、成分Ｂは、成分ＡとＢとの合計重量に基づいて、５〜１２重量％の量で存在する、組成物。
【０００８】
組成物は、本明細書に記載の２つ以上の実施形態の組み合わせを含んでもよい。組成物の各成分は、本明細書に記載の２つ以上の実施形態の組み合わせを含んでもよい。
【０００９】
一実施形態では、成分Ｂのシクロオレフィンインターポリマーは、６０℃〜９０℃、または６５℃〜９０℃のＴｇを有する。
【００１０】
一実施形態では、成分Ａのエチレン系ポリマーは、７０℃〜９５℃、または８５℃〜９０℃のＴｍを有する。
【００１１】
一実施形態では、成分Ａのエチレン系ポリマーは、≦０．９００ｇ／ｃｃ、または≦０．８９０ｇ／ｃｃ、または≦０．８８５ｇ／ｃｃ、または≦０．８８０ｇ／ｃｃ（１ｃｃ＝１ｃｍ３）の密度を有する。
【００１２】
一実施形態では、成分ＢのＴｇと成分ＡのＴｇとの比は、−１．０〜−５．０、または−１．１〜−４．５、または−１．１〜−４．０、または−１．１〜−３．５、または−１．１〜−３．０、または−１．１〜−２．５である。
【００１３】
一実施形態では、成分Ｂは、成分ＡおよびＢの合計重量に基づいて、５〜１２重量％、または５〜１１重量％、または５〜１０重量％の量で存在する。
【００１４】
一実施形態では、成分Ｂは、組成物の重量に基づいて、５〜１２重量％、または５〜１１重量％、または５〜１０重量％の量で存在する。
【００１５】
一実施形態では、成分Ａと成分Ｂとの重量比が、４．０〜２０．０、または５．０〜２０．０、または５．０〜１５．０、または７．０〜１１．０、または８．０〜１０．０である。
【００１６】
一実施形態では、成分Ａのエチレン系ポリマーは、エチレン／α−オレフィンインターポリマー、またはエチレン／α−オレフィンコポリマー、またはエチレン／Ｃ３〜Ｃ８のα−オレフィンコポリマーである。
【００１７】
一実施形態では、成分Ａのエチレン系ポリマーは、エチレン／α−オレフィン／ジエンインターポリマーであり、さらにエチレン／プロピレン／ジエンターポリマー（ＥＰＤＭ）である。さらなる実施形態では、ジエンはＥＮＢである。
【００１８】
一実施形態では、成分Ａのエチレン系ポリマーは、エチレン−ビニルアセテート（ＥＶＡ）コポリマーである。
【００１９】
一実施形態では、成分Ａは、組成物の重量に基づいて、≧５５重量％、または≧６０重量％、または≧６５重量％、または≧７０重量％、または≧７５重量％、または≧８０重量％、または≧８５重量、または≧８４重量％の量で存在する。一実施形態では、成分Ａは、組成物の重量に基づいて、≦９５重量％、または≦９４重量％、または≦９３重量％、または≦９２重量％、または≦９１重量％、または≦９０重量％の量で存在する。
【００２０】
一実施形態では、組成物は、組成物の重量に基づいて、成分Ａと成分Ｂとの合計を≧８０重量％、または≧８５重量％、または≧９０重量％、または≧９５重量％、または≧９８重量％含む。一実施形態では、組成物は、組成物の重量に基づいて、成分Ａと成分Ｂの合計を≦１００重量％、または≦９９重量％含む。
【００２１】
一実施形態では、組成物は、重合形態で、スチレン、および任意に１つ以上の他のコモノマーを含むポリマーを１．０重量％未満、または０．５重量％未満含む。
【００２２】
一実施形態では、シクロオレフィンインターポリマーが、エチレン／架橋環状オレフィンコポリマーである。
【００２３】
一実施形態では、以下から選択される少なくとも１つの架橋環状オレフィンであって、
ａ）
【化９】
2020531638.tif 000010
構造ａ、式中、Ｒ１およびＲ２が、それぞれ独立して、水素、アルキル基（直鎖または分岐または環状）から選択される、オレフィン。さらなる実施形態では、Ｒ１およびＲ２が、それぞれ独立して、水素もしくはＣ１〜Ｃ６のアルキル基、およびさらに水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される。
【００２４】
一実施形態では、以下から選択される少なくとも１つの架橋環状オレフィンであって、
ｂ）
【化１０】
2020531638.tif 000011
構造ｂ、式中、Ｒ３およびＲ４が、それぞれ独立して、水素、アルキル基（直鎖または分岐または環状）から選択される、オレフィン。さらなる実施形態では、Ｒ１およびＲ２が、それぞれ独立して、水素もしくはＣ１〜Ｃ６のアルキル基、およびさらに水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される。
【００２５】
一実施形態では、以下から選択される少なくとも１つの架橋環状オレフィンであって、
ｃ）
【化１１】
2020531638.tif 000012
構造ｃ、式中、Ｒ５およびＲ６が、それぞれ独立して、水素、アルキル基（直鎖または分岐または環状）から選択される、オレフィン。さらなる実施形態では、Ｒ１およびＲ２が、それぞれ独立して、水素もしくはＣ１〜Ｃ６のアルキル基、およびさらに水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される。
【００２６】
一実施形態では、以下から選択される少なくとも１つの架橋環状オレフィンであって、
ｄ）
【化１２】
2020531638.tif 000013
構造ｄ、式中、Ｒ７およびＲ８が、それぞれ独立して、水素、アルキル基（直鎖または分岐または環状）から選択される、オレフィン。さらなる実施形態では、Ｒ１およびＲ２が、それぞれ独立して、水素もしくはＣ１〜Ｃ６のアルキル基、およびさらに水素もしくはＣ１〜Ｃ５のアルキル基、または水素もしくはＣ１〜Ｃ４のアルキル基、または水素もしくはＣ１〜Ｃ３のアルキル基、または水素もしくはＣ１〜Ｃ２のアルキル基、または水素もしくはメチル基、または水素から選択される。
【００２７】
一実施形態では、成分Ｂのシクロオレフィンインターポリマーは、エチレンと、本明細書で規定される構造ａ〜ｄから選択される１つのみの架橋環状オレフィンとを重合形態で含む。
【００２８】
一実施形態では、組成物は、エチレンビニルアセテートコポリマーをさらに含む。さらなる実施形態では、エチレンビニルアセテートコポリマーは、組成物の重量に基づいて、５〜２０重量％の量で存在する。
【００２９】
一実施形態では、組成物は、カップリング剤、例えば、アジド化合物または過酸化物を含有しない。
【００３０】
組成物は、１つ以上の追加の添加剤を含み得る。好適な添加剤には、充填剤、酸化防止剤、ＵＶ安定剤、難燃剤、着色剤または顔料、架橋剤、スリップ剤、粘着防止剤、およびこれらの組み合わせが挙げられるが、これらに限定されない。一実施形態では、組成物は、組成物の重量に基づいて、０．５〜２０重量％、または１〜１５重量％、または５〜１０重量％の量で１つ以上の追加の添加剤を含む。さらなる実施形態では、組成物は、組成物の重量に基づいて、０．５〜２０重量％、または１〜１５重量％、または５〜１０重量％の量でスリップ剤および／または粘着防止剤を含む。
【００３１】
一実施形態では、組成物は、熱可塑性ポリマーをさらに含む。そのようなポリマーには、プロピレン系ポリマー、エチレン系ポリマー、およびオレフィンマルチブロックインターポリマーが含まれるが、これらに限定されない。好適なエチレン系ポリマーには、高密度ポリエチレン（ＨＤＰＥ）、線状低密度ポリエチレン（ＬＬＤＰＥ）、低密度ポリエチレン（ＬＤＰＥ）、均質分岐線状エチレン／α−オレフィンインターポリマーまたはコポリマー、および均質分岐の実質的に線状のエチレン／α−オレフィンインターポリマーまたはコポリマー（均質分岐長鎖分岐エチレン／α−オレフィンインターポリマーまたはコポリマーである）が含まれるが、これらに限定されない。
【００３２】
一実施形態では、組成物は、≧８０℃、または≧８１℃、または≧８２℃のＴｍを有する。一実施形態では、組成物は、９０℃、または≦８８℃、または≦８６℃のＴｍを有する。
【００３３】
一実施形態では、組成物は、≧３５，０００Ｐａ・ｓ、または≧４０，０００Ｐａ・ｓ、または≧４５，０００Ｐａ・ｓのＶ０．１（１９０℃）値を有する。一実施形態では、組成物は、≦６５，０００Ｐａ・ｓ、または≦６０，０００Ｐａ・ｓ、または≦５５，０００Ｐａ・ｓのＶ０．１（１９０℃）値を有する。
【００３４】
一実施形態では、組成物は、２，８００Ｐａ・ｓ〜４，０００Ｐａ・ｓ、または３，０００Ｐａ・ｓ〜３，８００Ｐａ・ｓ、または３，２００Ｐａ・ｓ〜３，６００Ｐａ・ｓのＶ１００（１９０℃）値を有する。
【００３５】
一実施形態では、組成物は、≧１０、または≧１１、または≧１２のＶ０．１／Ｖ１００（ＲＲ）値を有する。一実施形態では、組成物は、≦１６、または≦１５、または≦１４のＶ０．１／Ｖ１００（ＲＲ）値を有する。
【００３６】
一実施形態では、組成物は、０．８４〜０．９２、または０．８５〜０．９１、または０．８６〜０．９０のＥ１値を有する。
【００３７】
一実施形態では、組成物は、０．９２〜０．９８、または０．９３〜０．９７、または０．９４〜０．９６のＥ２値を有する。
【００３８】
一実施形態では、組成物は、０．４０〜０．６０、または０．４１〜０．５９、または０．４２〜０．５８のＥｃ値を有する。
【００３９】
また、本明細書に記載の任意の１つ以上の実施形態の組成物から形成された少なくとも１つの層を含むフィルムが提供される。さらなる実施形態では、≦１．０重量％、または≦０．５重量％、または≦０．２重量％、≦０．１重量％のエチレン／架橋環状オレフィンインターポリマーまたはコポリマーを含むコア組成物から形成されるコア層を含むフィルム。さらなる実施形態では、コア組成物は、エチレン／架橋環状オレフィンインターポリマーまたはコポリマーを含まない。
【００４０】
一実施形態では、フィルムは、この組成物の重量に基づいて、１〜１２重量％のエチレン／架橋環状オレフィンインターポリマーまたはコポリマーを含む組成物から形成された、少なくとも１つの追加層を含む。
【００４１】
また、少なくとも３層ａ／ｂ／ｃを含むフィルムも提供され、層ｂが、≦１．０重量％、または≦０．５重量％、または≦０．２重量％、≦０．１重量％、またはゼロのエチレン／架橋環状オレフィンインターポリマーまたはコポリマーを含む組成物から形成され、層ａおよび／または層ｃは、それぞれ独立して、本明細書に記載の１つ以上の実施形態の組成物から形成される。
【００４２】
また、少なくとも５層ａ／ｂ／ｃ／ｄ／ｅを含むフィルムも提供され、層ｃが、≦１．０重量％、または≦０．５重量％、または≦０．２重量％、≦０．１重量％、またはゼロのエチレン／架橋環状オレフィンインターポリマーまたはコポリマーを含む組成物から形成され、層ａ、層ｂ、層ｄおよび／または層ｅは、それぞれ独立して、本明細書に記載の１つ以上の実施形態の組成物から形成される。
【００４３】
また、少なくとも６層ａ／ｂ／ｃ／ｄ／ｅ／ｆを含むフィルムも提供され、層ｃおよび層ｄが、それぞれ独立して、≦１．０重量％、または≦０．５重量％、または≦０．２重量％、≦０．１重量％、またはゼロのエチレン／架橋環状オレフィンインターポリマーまたはコポリマーを含む組成物から形成され、層ａ、層ｂ、層ｅおよび／または層ｆは、それぞれ独立して、本明細書に記載の１つ以上の実施形態の組成物から形成される。
【００４４】
一実施形態において、本明細書に記載の任意の１つ以上の実施形態の組成物から形成された少なくとも１つの層を含むフィルムは、０．５〜１０ミル、または４〜７ミル、または５〜６ミルの厚さを有する。
【００４５】
また、本明細書に記載の任意の１つ以上の実施形態の組成物から形成された少なくとも１つの成分を含む物品が提供される。
【００４６】
また、本明細書に記載の任意の１つ以上の実施形態のフィルムから形成された少なくとも１つの成分を含む物品が提供される。
【００４７】
定義
文脈から暗黙的または当技術分野において慣例的であると明示されていない限り、すべての部分および百分率は重量に基づいており、すべての試験方法は、本開示の提出日現在のものである。
【００４８】
本明細書で使用される「組成物」という用語は、組成物を含む材料、ならびに組成物の材料から形成される反応生成物および分解生成物を含む。あらゆる反応生成物または分解生成物は、通常、微量または残留量で存在する。
【００４９】
本明細書で使用される「ポリマー」という用語は、同じタイプであろうと異なるタイプであろうと、モノマーを重合することによって調製されるポリマー化合物を指す。したがって、ポリマーという一般的な用語は、ホモポリマーという用語（微量の不純物をポリマー構造に組み込むことができるという理解を前提として、１つのタイプのモノマーのみから調製されるポリマーを指すために用いられる）および以下で定義するインターポリマーという用語を包含する。触媒残留物などの微量の不純物は、ポリマー内および／またはポリマーに組み込むことができる。
【００５０】
本明細書で使用される「インターポリマー」という用語は、少なくとも２つの異なるタイプのモノマーの重合により調製されたポリマーを指す。したがって、インターポリマーという用語は、コポリマーという用語（２つの異なるタイプのモノマーから調製されたポリマーを指すために用いられる）および３つ以上の異なるタイプのモノマーから調製されたポリマーを含む。
【００５１】
本明細書で使用される「オレフィン系ポリマー」という用語は、５０重量％または過半量のオレフィンモノマー、例えばエチレンまたはプロピレン（ポリマーの重量に基づいて）を重合形態で含むポリマーを指し、任意に１つ以上のコモノマーを含み得る。
【００５２】
本明細書で使用される「エチレン系ポリマー」という用語は、５０重量％または過半重量パーセントのエチレン（ポリマーの重量に基づいて）を重合形態で含むポリマーを指し、任意に１つ以上のコモノマーを含み得る。
【００５３】
本明細書で使用される「エチレン系インターポリマー」という用語は、５０重量％または過半重量パーセントのエチレン（インターポリマーの重量に基づいて）、および少なくとも１つのコモノマーを重合形態で含むインターポリマーを指す。
【００５４】
本明細書で使用される「エチレン系コポリマー」という用語は、２つのモノマータイプのみの場合、５０重量％または過半量のエチレンモノマー（コポリマーの重量に基づいて）、およびα−オレフィンを重合形態で含むコポリマーを指す。
【００５５】
本明細書で使用される「エチレン／α−オレフィンコポリマー」という用語は、２つのモノマータイプのみの場合、５０重量％または過半量のエチレンモノマー（コポリマーの重量に基づいて）、およびα−オレフィンを重合形態で含むコポリマーを指す。
【００５６】
本明細書で使用される「プロピレン系ポリマー」という用語は、過半量のプロピレンモノマー（ポリマーの重量に基づいて）を重合形態で含むポリマーを指し、任意に１つ以上のコモノマーを含み得る。
【００５７】
用語「含む（ｃｏｍｐｒｉｓｉｎｇ）」、「含む（ｉｎｃｌｕｄｉｎｇ）」、「有する（ｈａｖｉｎｇ）」、およびそれらの派生語は、同じことが具体的に開示されている、いないに関わらず、任意の追加成分、ステップまたは手順の存在を除外することを意図しない。疑念を避けるために、「含む（ｃｏｍｐｒｉｓｉｎｇ）」という用語の使用を通じて特許請求されるすべての組成物は、特に明記しない限り、ポリマーであろうとなかろうと、任意の追加の添加剤、アジュバント、または化合物を含み得る。対照的に、「から本質的になる」という用語は、操作性に必須ではないものを除き、任意の以降の記述の範囲から任意の他の成分、ステップ、または手順を除外する。「からなる」という用語は、特に記載または一覧表に記載されていない任意の成分、ステップ、または手順を除外する。
【００５８】
当業者が理解するように、「ＣＯＣ」という用語は、環状オレフィンコポリマーを指す。
【００５９】
試験方法
示差走査熱量測定（ＤＳＣ）（成分Ａ、成分Ｂ、組成物）
示差走査熱量測定（ＤＳＣ）は、ポリマー（例えば、エチレン系（ＰＥ）ポリマー）の融解および結晶化挙動を測定するために使用される。配合されたＢｌａｎｄの場合、試料を最初に約１７５℃で溶融プレス（約１０秒間２５０００ポンド）して薄フィルムにし、その後、室温まで降温させる。約５〜８ｍｇのポリマーフィルム試料をダイパンチで切断し、重量を量り、ＤＳＣパンに配置する。加工フィルムの場合、試料は、フィルムから直接打ち抜かれる。ふたをパンに圧着させて、密閉雰囲気を確保する。試料パンを、窒素ガスでパージした較正済みＤＳＣセルに配置して、約１０℃／分の速度で１８０℃の温度まで加熱する。試料は、この温度で３分間保持される。次に、試料を１０℃／分の速度で−４０℃まで冷却して、結晶化の痕跡を記録し、その温度で３分間等温に保持する。次に、完全に融解するまで、試料を１０℃／分の速度で再加熱する。
【００６０】
特に明記しない限り、ピーク融点（Ｔｍ）は、第１の加熱曲線から決定され、吸熱の最高ピーク（強度）の温度に相当する。結晶化温度（Ｔｃ）は、冷却曲線（ピークＴｃ）から決定される。融解温度の開始端は、２本の線ａとｂとの交点から計算される融解曲線の外挿端として規定され得、ａは、ピークの２次側の最大勾配のポイントとの接線であり、ｂは、融解後のベースラインの外挿である。Ｔｇは、第２の加熱曲線から測定され、変曲点遷移の中間点で決定される。いくつかのＤＳＣの遷移を図１に示す。
【００６１】
引張強度および破断引張エネルギー（ＭＤおよびＣＤ）
引張強度および破断引張エネルギー（ＭＤおよびＣＤ）は、ＡＳＴＭ  Ｄ８８２−１０（各方向の５つのフィルム試料の平均、各試料「１インチ×６インチ」または２５ｍｍ×１５０ｍｍ）に従って測定された。特性評価の前に、試料を２１℃〜２５℃の温度で５０％±５の相対湿度で４０時間事前に調整した。各フィルムの調製については、以下の実験の項に記載する。
【００６２】
密度
密度を測定する試料は、ＡＳＴＭ  Ｄ−１９２８に従って調製される。試料を加圧成形してから１時間以内に、ＡＳＴＭ  Ｄ−７９２、ＭｅｔｈｏｄＢを使用して測定を行う。
【００６３】
メルトインデックス
メルトインデックス（Ｉ２）は、ＡＳＴＭ−Ｄ  １２３８、１９０℃／２．１６ｋｇの条件に従って測定され、１０分あたりの溶出グラム数で報告される。
【００６４】
動的機械分光法（ＤＭＳ）
窒素パージ下「２５ｍｍ平行板」を装備したＴＡ  Ｉｎｓｔｒｕｍｅｎｔｓ  ＡＲＥＳを使用して、小角振動せん断（溶融ＤＭＳ）を実行した。試料の載置から試験開始までの時間は、すべての試料に５分で設定された。実験は、０．１〜１００ラジアン／秒の周波数範囲にわたって１２０℃で実行された。試料の応答に基づいて、ひずみ振幅を１〜１０％に調整した。応力応答を振幅および位相の観点から分析し、そこから貯蔵弾性率（Ｇ’）、損失弾性率（Ｇ’’）、動的粘度η＊、損失正接、および位相角を決定した。１９０℃での粘度Ｖ０．１および１９０℃でのＶ１００、およびレオロジー比（１９０℃でのＶ０．１／Ｖ１００；「ＲＲ」とも呼ばれる）が記録された。動的機械分光法用の試験片は、「直径２５ｍｍ×厚さ３．３ｍｍ」の圧縮成形ディスクであり、１８０℃で５分間、成形圧力１０ＭＰａで形成され、その後、冷却プラテン（１５〜２０℃）間で２分間急冷された。
【００６５】
実験
以下の実施例は、本発明を例示するものであるが、本発明の範囲を限定することを意図するものではない。材料を以下の一覧表に記載する。ポリマーは通常、ｐｐｍ量の１つ以上の安定剤で安定化される。
【００６６】
ＥＬＶＡＸ（登録商標）４６０（以下「ＥＬＶＡＸ  ４６０」）は、ＤｕＰｏｎｔから入手可能なＥＶＡであり、０．９４１ｇ／ｃｃ（１ｃｃ＝１ｃｍ３）の密度、２．５ｇ／１０分のメルトインデックス（Ｉ２）、および１８重量％のＶＡ含有量（ＥＶＡの重量に基づく）を有する。
【００６７】
ＥＬＶＡＸ（登録商標）４７０（以下「ＥＬＶＡＸ  ４７０」）は、ＤｕＰｏｎｔから入手可能なＥＶＡであり、０．９４ｇ／ｃｃ）の密度、０．７ｇ／１０分のメルトインデックス（Ｉ２）、および１８重量％のＶＡ含有量（ＥＶＡの重量に基づく）を有する。
【００６８】
ＡＭＰＡＣＥＴ  １００３２９は、ＡＭＰＡＣＥＴ  Ｃｏｒｐから入手可能なスリップ剤である。
【００６９】
ＡＭＰＡＣＥＴ  １００３４２は、ＡＭＰＡＣＥＴ  Ｃｏｒｐから入手可能な粘着防止剤である。
【００７０】
ＡＭＰＡＣＥＴ  １００９０は、ＡＭＰＡＣＥＴ  Ｃｏｒｐから入手可能なスリップ剤である。
【００７１】
ＡＭＰＡＣＥＴ  １００４５０は、ＡＭＰＡＣＥＴ  Ｃｏｒｐから入手可能な粘着防止剤である。
【００７２】
ＡＬＣＵＤＩＡ（登録商標）ＰＡ−５３９（以下「ＡＬＣＵＤＩＡ  ５３９」）は、Ｅｎｔｅｃ  Ｐｏｌｙｍｅｒｓから入手可能なＥＶＡであり、０．９３７ｇ／ｃｃの密度、２ｇ／１０分のメルトインデックス（Ｉ２）、および１８重量％のＶＡ含有量（ＥＶＡの重量に基づく）を有する。
【００７３】
ＡＬＣＵＤＩＡ（登録商標）ＰＡ−５３７（以下「ＡＬＣＵＤＩＡ  ５３７」）は、Ｅｎｔｅｃ  Ｐｏｌｙｍｅｒｓから入手可能なＥＶＡであり、０．９４１ｇ／ｃｃの密度、０．７ｇ／１０分のメルトインデックス（Ｉ２）、および１８重量％のＶＡ含有量（ＥＶＡの重量に基づく）を有する。
【００７４】
ＥＮＧＡＧＥ（商標）８００３（以下「ＥＮＧＡＧＥ  ８００３」）は、Ｔｈｅ  Ｄｏｗ  Ｃｈｅｍｉｃａｌ  Ｃｏｍｐａｎｙから入手可能なエチレン／オクテンコポリマーであり、０．８８５ｇ／ｃｃの密度、１．０ｇ／１０分のメルトインデックス（Ｉ２）、および−４６℃のＴｇを有する。
【００７５】
ＥＮＧＡＧＥ（商標）８５４０（以下「ＥＮＧＡＧＥ  ８５４０」）は、Ｔｈｅ  Ｄｏｗ  Ｃｈｅｍｉｃａｌ  Ｃｏｍｐａｎｙから入手可能なエチレン／オクテンコポリマーであり、０．９０８ｇ／ｃｃの密度、１．０ｇ／１０分のメルトインデックス（Ｉ２）、および−３２℃のＴｇを有する。
【００７６】
ＥＮＧＡＧＥ（商標）８１００（以下「ＥＮＧＡＧＥ  ８１００」）は、Ｔｈｅ  Ｄｏｗ  Ｃｈｅｍｉｃａｌ  Ｃｏｍｐａｎｙから入手可能なエチレン／オクテンコポリマーであり、０．８７ｇ／ｃｃの密度、１．０ｇ／１０分のメルトインデックス（Ｉ２）、および−５２℃のＴｇを有する。
【００７７】
ＮＯＲＤＥＬ（商標）ＩＰ  ４８２０（以下「ＮＩＰ４８２０」）は、Ｔｈｅ  Ｄｏｗ  Ｃｈｅｍｉｃａｌ  Ｃｏｍｐａｎｙから入手可能なＥＰＤＭであり、０．８８ｇ／ｃｃの密度、１．０ｇ／１０分のメルトインデックス（Ｉ２）、および−１８℃のＴｇを有する。
【００７８】
ＡＦＦＩＮＩＴＹ（商標）ＰＦ  １１４０Ｇ  ＰＯＰ（以下「ＡＦＦＩＮＩＴＹ  １１４０」）は、Ｔｈｅ  Ｄｏｗ  Ｃｈｅｍｉｃａｌ  Ｃｏｍｐａｎｙから入手可能なエチレン／オクテンコポリマーであり、０．８９７ｇ／ｃｃの密度、１．６ｇ／１０分のメルトインデックス（Ｉ２）、および−３３℃のＴｇを有する。
【００７９】
ＡＦＦＩＮＩＴＹ（商標）８７７０Ｇ１  ＰＯＰ（以下「ＡＦＦＩＮＩＴＹ  ８７７０」）は、Ｔｈｅ  Ｄｏｗ  Ｃｈｅｍｉｃａｌ  Ｃｏｍｐａｎｙから入手可能なエチレン／オクテンコポリマー（ランダム）であり、０．８８５ｇ／ｃｃの密度、１．０ｇ／１０分のメルトインデックス（Ｉ２）、および−４６℃のＴｇを有する。
【００８０】
ＶＥＲＳＩＦＹ（商標）２２００（以下「ＶＥＲＳＩＦＹ  ２２００」）は、Ｔｈｅ  Ｄｏｗ  Ｃｈｅｍｉｃａｌ  Ｃｏｍｐａｎｙから入手可能なプロピレン／エチレンコポリマーであり、０．８７６ｇ／ｃｃの密度、および２．０ｇ／１０分の２３０℃でのメルト流量（ＭＦＲ）を有する。
【００８１】
ＬＤＰＥ  １３２Ｉは、Ｔｈｅ  Ｄｏｗ  Ｃｈｅｍｉｃａｌ  Ｃｏｍｐａｎｙから入手可能なポリエチレンホモポリマーであり、０．９２１ｇ／ｃｃの密度、および０．２５ｇ／１０分のメルトインデックス（Ｉ２）を有する。
【００８２】
ＴＯＰＡＳ（商標登録）９５０６Ｆ−０４（以下「ＴＯＰＡＳ  ９５０６Ｆ−０４」）は、Ｔｏｐａｓ  Ａｄｖａｎｃｅｄ  Ｐｏｌｙｍｅｒｓから入手可能なＣＯＣコポリマー（エチレンおよびノルボルネン）であり、１．０２ｇ／ｃｃの密度、２３０℃／２．１６ｋｇ（ＩＳＯ  １１３３）で６ｃｍ３／１０分のメルトボリュームレート（ＭＶＲ）、１９０℃／２．１６ｋｇで０．９ｇ／１０分のメルトインデックス、および６３℃のＴｇを有する。
【００８３】
ＴＯＰＡＳ（商標登録）８００７Ｆ−０４（以下「ＴＯＰＡＳ  ８００７Ｆ−０４」）は、Ｔｏｐａｓ  Ａｄｖａｎｃｅｄ  Ｐｏｌｙｍｅｒｓから入手可能なＣＯＣコポリマー（エチレンおよびノルボルネン）であり、１．０２ｇ／ｃｃの密度、２３０℃／２．１６ｋｇ（ＩＳＯ  １１３３）で１２ｃｍ３／１０分のメルトボリュームレート（ＭＶＲ）、１９０℃／２．１６ｋｇで１．８ｇ／１０分のメルトインデックス、および７７℃のＴｇを有する。
【００８４】
「ＡＢ」とは、８０重量％のＥＮＧＡＧＥ  ８００３と配合された２０重量％のタルクＡＢを指す。
【００８５】
組成物の特性
レオロジー
ポリマーおよび上記のポリマー組成物のメルトフロー特性を決定するために、動的振動剪断測定は、１２０℃の温度および１０％のひずみで、ステンレス鋼の「直径２５ｍｍ」の平行板を使用して、０．１ｒａｄ  ｓ−１〜１００ｒａｄ  ｓ−１の範囲にわたって行われた。上記のＤＭＳ試験方法を参照すること。ＴＡ  Ｉｎｓｔｒｕｍｅｎｔｓのひずみ制御レオメーターＡＲＥＳ／ＡＲＥＳ−Ｇ２で、試験試料の直径は２５ｍｍ、厚さは３．３ｍｍである。Ｖ０．１およびＶ１００は、それぞれ０．１ｒａｄ  ｓ−１および１００ｒａｄ  ｓ−１の粘度であり、Ｖ０．１／Ｖ１００比はずり減粘特徴の尺度である。組成物のレオロジーに対する「ＣＯＣ」含有量の影響を以下の表１〜３に示す。図２および図３も参照すること。
【表１】
2020531638.tif 000014
【表２】
2020531638.tif 000015
【表３】
2020531638.tif 000016
【００８６】
フィルム作製
本発明（Ｉｎｖ．）および比較（Ｃｏｍｐ．）フィルムを以下に提示する。表７Ａ〜７Ｆおよび８は、各フィルムの各層の組成物を示し、各重量パーセントは、各フィルム層の形成に使用されたそれぞれの組成物の総重量に基づく。各フィルム層の形成に使用された各組成物は、ローラー混合ブレードを装備したＨＡＡＫＥ  Ｒｈｅｏｍｉｘ  ３０００を使用して、４０ＲＰＭの混合速度で調製された。原料を乾式混合してから、１５０℃まで予熱されたミキサーに添加した。原料を添加してラムで固定した後、５分間の混合時間を取った。
【００８７】
各５層フィルム（スキン／中間／コア／中間／スキン）は、５層インフレートフィルムラインで作製された。インフレーションフィルムラインは、２５ｍｍスキン押出成形機および２０ｍｍ中間／コア押出成形機を備えた、７５ｍｍ  ５−Ｌａｙｅｒ  Ｆｌａｔ  Ｄｉｅ（３０／１０／２０／１０／３０）であった。ラインには、Ｄｕａｌ  Ｌｉｐ  Ａｉｒ  Ｒｉｎｇ、ＡＢＳ  Ｇｒａｖｉｍｅｔｒｉｃ  Ｆｅｅｄ、およびＤｕａｌ  Ｓｕｒｆａｃｅ  Ｗｉｎｄｅｒｓを備えた。２．２〜３．９のブローアップ比、９〜２７ｋｇ／時の作製速度、および２．４〜１８メートル／分の引取を有する、０．８ミル〜６ミル厚のフィルムを作製できる。ラインは、フィルム層のライン上でのスリッティングおよび分離をすることができた。フィルム層のライン上でのスリッティングおよび分離を、Ｉｎｖ．Ｆ４を除くすべての実施例に対して実行した。フィルム層のライン上でのスリッティングおよび分離をＩｎｖ．Ｆ４には実行しなかったが、その代わりに崩壊した気泡として残った。以下の表６にて、多層（５）フィルムの作製の処理条件を提供する。
【００８８】
Ｉｎｖ．Ｆ３およびＣｏｍｐ．Ｆ１２は、７層インフレーションフィルムライン上で調製された。残りのフィルムは、５層インフレーションフィルムラインで調製された。Ａｌｐｉｎｅ  ７−Ｌａｙｅｒ  Ｃｏｅｘｔｒｕｓｉｏｎ  Ｂｌｏｗｎ  Ｆｉｌｍ  Ｌｉｎｅを使用して、Ｉｎｖ．Ｆ３およびＣｏｍｐ．Ｆ１２を製造した。このラインは、幅２００ｍｍおよび２５０ｍｍで使用可能なインサート、バリアタイプスクリューを利用した７〜５０ｍｍ  ３０：１  Ｌ／Ｄ溝付きフィード押出成形機、各押出成形機用の４構成要素のＭａｇｕｉｒｅインライン混合機、ＥｘＶｉｓ（Ａｌｐｉｎｅ制御システム）、自動計測機能を備えたＮＤＣゲージ厚検出システム、最大４００ｆｐｍの速度およびフィルム幅６０インチが可能な３５８°振動ニップロール、およびＰｉｌｌａｒコロナ装置を備えた７層共押出成形ダイで構成された。以下の表８は、各フィルム層の組成物および各７層フィルムの作製におけるフィルムプロセス条件を示す。各重量パーセントは、各フィルム層を形成するために使用されたそれぞれの組成物の総重量に基づく。表９も参照すること。いくつかの追加のフィルム特性を以下の表１０Ａ〜１０Ｃに示す。
【００８９】
引張特性
引張特性は、フィルムの組成物の弾性率によって規定される。弾性率が高ければ高いほど、組成物が大きな変形なしで処理できる応力が高くなり得る。この情報により、組成物を機械方向（ＭＤ）に７％および２５％変形させるのに必要な応力が報告された。下の表５を参照すること。
【００９０】
処理時間
ここで、処理時間とは、フィルムの組成物が組成物の転移温度より低く冷却されるために必要な時間であり、したがって固体様組成物の典型的な特性を回復する。転移温度が高ければ高いほど、組成が速くなることが知られている。６０℃の温度依存性の拘束は、それよりも高い温度では、すでに結晶化が起こっているはずであり、本発明の組成物に好適であることが判明した。この温度を超える結晶化プロファイルを説明するために、パラメーターＥｃは、ＤＳＣで測定された結晶化の全エンタルピーに対する、６０℃を超える結晶化エンタルピーの割合として規定された。図４は、以下に説明する４セットの組成物の「結晶化温度ピーク（ＴＣピーク）の関数としてのＥｃ」を示す。以下の表４および５を参照すること。
【００９１】
ピーク融解温度が８８℃の「１８重量％のＶＡ  ＥＶＡ」のセット。これらの組成物は、比較的高いＴｃおよびＥｃ値を示し、結晶化エンタルピーの４０％以上が、６０℃の拘束をはるかに超えて発生したことを示す。Ｅｃが０．４（４０％）の場合、許容できる処理時間内となることが見込まれる。
【００９２】
融解温度が７５℃〜９５℃のエチレン系ポリマー。結晶化度の増加により、ＴｃとＥｃのどちらも上昇する（ＴｃおよびＥｃにおける増加）。この試料のセットは、０．４のＥｃを満たす。７５℃より低いＴｍを提示するＰＯＥは、６０℃の拘束より低いＴｃ値を有し（Ｅｃがゼロに近づく、つまり、ＥＮＧＡＧＥ  ８１００、０．８７密度、１ＭＩ）、それらの処理は、過度に長くなるであろう。
【００９３】
ＰＯＥを含むプロピレン系エラストマー（ＰＢＥ）の組成物。通常、ＰＢＥは、ＰＯＥよりも高い弾性率を有することになり、このさらに高い弾性率により、ＰＢＥ／ＰＯＥブレンドの弾性率がＥＶＡに近づくまで増加することになる。ただし、ブレンドのＰＢＥ画分は、「６０℃の温度拘束」よりもはるかに低い温度で結晶化するため、ブレンドのＥＣに影響し、その処理が非実用的になる（６０℃を超える結晶化は、４０％未満である、Ｅｃ＜０．４）。ＰＢＥ試料の１つのみが、４０％の結晶化エンタルピーに適合することが判明したが、以下に示すように、この組成物は、許容できないＥ２値を有する。
【００９４】
７０℃〜１００℃の温度範囲の遷移温度に適合するＰＯＥとＣＯＣとの組成物。この場合、選択したＰＯＥのＴｍピークは８２℃であり、ＣＯＣのＴｇは７７℃であった。３〜１５重量％の範囲で調査した様々なレベルのＣＯＣ。グラフに示されているように、これらの組成物は、ＰＯＥの結晶化挙動を維持していることが判明している（ＥＣ＞０．４およびＴｃピーク＞６０℃）。
【００９５】
分散
フィルム組成物のポリマー成分の分散を最適化するために、次の２つの温度拘束を使用できることが判明している。２つの温度依存性の拘束は次のとおりである。１）８５℃のターゲット温度、それ以下では、組成物がそのＤＳＣ融解温度ピーク（Ｔｍ）を示すことが望ましく、２）９５℃のターゲット温度、それ以下では、組成物が融解終了時にＤＳＣ開始Ｔｍを示すことが望ましい。「融解終了時の開始Ｔｍ」を超えると、融解プロファイルが終了し、ＤＳＣベースラインに戻り、組成物は融解したと考えられる。
【００９６】
Ｅ１．ＤＳＣで測定された全融解エンタルピーに対する、８５℃未満の融解エンタルピーの割合。図５を参照すること。Ｅ２．ＤＳＣで測定したＴｍを超える融解エンタルピーに対する、Ｔｍと９５℃の間の融解エンタルピーの割合。図６を参照すること。
【００９７】
上記の分析に基づいて、処理時間を最小限に抑え、配合後の非分散ポリマー（ゲル）の存在を排除するため、１に近づくには３つの効率（Ｅｃ、Ｅ１、Ｅ２）が必要であることが判明している。図４〜５は、ここで規定されている効率の概略図を示す。以下の表４および５も参照すること。
【表４】
2020531638.tif 000017
【表５】
2020531638.tif 000018
【表６】
2020531638.tif 000019
【表７−１】
2020531638.tif 000020
【表７−２】
2020531638.tif 000021
【表８−１】
2020531638.tif 000022
【表８−２】
2020531638.tif 000023
【表９−１】
2020531638.tif 000024
【表９−２】
2020531638.tif 000025
【表１０−１】
2020531638.tif 000026
【表１０−２】
2020531638.tif 000027
【表１１】
2020531638.tif 000028
【表１２−１】
2020531638.tif 000029
【表１２−２】
2020531638.tif 000030
【表１３−１】
2020531638.tif 000031
【表１３−２】
2020531638.tif 000032
【表１４】
2020531638.tif 000033
【００９８】
結果概要
そのような配合物におけるポリマー成分の場合の完全な混合は、溶融またはガラス転移などの材料転移後に生じる高い流動性と相関があった。一連の温度依存性の拘束を満たし、周囲温度で良好な流動性および高い剛性を提供し、袋詰めされた材料を適切に移送する新しい組成物が開発された。良好な流動性により、９０℃〜１５０℃の範囲の温度で組成物を容易に分散でき、包装作業中（＞１００℃）にシーリング温度で高いホットタックが得られる。
【００９９】
７０〜１００Ｃの範囲で重複する転移温度を有するエチレン系ポリマーとシクロオレフィンインターポリマーとを含有する組成物が、優れた処理特性、分散特性、および引張特性を有し、優れた物理特性を有するフィルムを形成するために使用され得ることが判明している。本発明の組成物は、良好な流動性を有し、したがって最終フィルム配合物の良好な混合を有する。
【０１００】
そのような組成物は、引張特性および処理時間の最適化を提供することも判明している。処理時間は、組成物がその転移温度未満で冷却されるために必要な時間であり、したがって、固体様材料の典型的な特性を回復する。オレフィン系ポリマーの場合、通常、結晶化度を変化させて、融解挙動、引張特性、および処理時間を調整するが、本発明の組成物は、秀でた物理的特性を有するために結晶化度に完全に依存するわけではない。例えば、引張特性と高速処理時間はどちらも、結晶化度を最大化することから恩恵を受けるが、一方、良好な分散および高速混合は、低結晶化度から恩恵を受ける。本発明の組成物は、流動性と弾性率との間の最適なバランスを提供するために、エチレン系ポリマー（ＰＯＥ）とシクロオレフィンインターポリマー（ＣＯＣ）との最適なバランスを有することが判明している。
【表１５−１】
2020531638.tif 000034
【表１５−２】
2020531638.tif 000035
【表１６−１】
2020531638.tif 000036
【表１６−２】
2020531638.tif 000037
【表１７−１】
2020531638.tif 000038
【表１７−２】
2020531638.tif 000039
【表１８】
2020531638.tif 000040
【図１】
2020531638.tif 000045
【図２】
2020531638.tif 000046
【図３】
2020531638.tif 000047
【図４】
2020531638.tif 000048
【図５】
2020531638.tif 000049
【図６】
2020531638.tif 000050
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
少なくとも以下の成分を含む組成物であって、
Ａ）エチレン系ポリマー、
Ｂ）エチレンと以下から選択される少なくとも１つの架橋環式オレフィンとを重合形態で含むシクロオレフィンインターポリマー、
ａ）
【化１】
2020531638.tif 000051
構造ａであって、Ｒ１およびＲ２が、それぞれ独立して、水素、アルキル基から選択される、構造ａ、
ｂ）
【化２】
2020531638.tif 000052
構造ｂであって、Ｒ３およびＲ４が、それぞれ独立して、水素、アルキル基から選択される、構造ｂ、
ｃ）
【化３】
2020531638.tif 000053
構造ｃであって、Ｒ５およびＲ６が、それぞれ独立して、水素、アルキル基から選択される、構造ｃ、
ｄ）
【化４】
2020531638.tif 000054
構造ｄであって、Ｒ７およびＲ８が、それぞれ独立して、水素、アルキル基から選択される、構造ｄ、
ｅ）またはａ）〜ｄ）の任意の組み合わせ、
成分Ａが、前記組成物の重量に基づいて、≧５０重量％の量で存在し、成分Ｂが、前記成分ＡとＢとの合計重量に基づいて、５〜１２重量％の量で存在する、組成物。
【請求項２】
前記成分Ｂのシクロオレフィンインターポリマーが、６０℃〜９０℃のＴｇを有する、請求項１に記載の組成物。
【請求項３】
前記成分Ａのエチレン系ポリマーが、８０℃〜９５℃のＴｍを有する、請求項１に記載の組成物。
【請求項４】
前記成分Ａのエチレン系ポリマーが、≦０．９００ｇ／ｃｃの密度を有する、請求項１に記載の組成物。
【請求項５】
前記成分Ａと成分Ｂとの重量比が、４．０〜２０．０である、請求項１〜４のいずれか一項に記載の組成物。
【請求項６】
前記成分Ａのエチレン系ポリマーが、エチレン／α−オレフィンコポリマーである、請求項１〜５のいずれか一項に記載の組成物。
【請求項７】
前記シクロオレフィンインターポリマーが、エチレン／架橋環式オレフィンコポリマーである、請求項１〜６のいずれか一項に記載の組成物。
【請求項８】
≧８０重量％の成分Ａ、≧９重量％の成分Ｂ、および≧５重量％の添加剤を含む前記組成物である、請求項１〜７のいずれか一項に記載の組成物。
【請求項９】
請求項１〜８のいずれか一項に記載の組成物から形成された少なくとも１つの層を含むフィルム。
【請求項１０】
前記フィルムが、この組成物の重量に基づいて、１〜１２重量％のエチレン／架橋環状オレフィンインターポリマーを含む組成物から形成された少なくとも１つの追加層を含む、請求項９に記載のフィルム。
【国際調査報告】
2020531638.tif 000055
2020531638.tif 000056
2020531638.tif 000057